(57)【特許請求の範囲】
【請求項１】
（Ａ）スチレン系樹脂100重量部、（Ｂ）コバルト−クロム−鉄複合酸化物0.001〜0.50重量部、（Ｃ）酸化チタン1〜20重量部、
以上（Ａ）〜（Ｃ）成分を混練配合してなる組成物を使用し、成形することを特徴とする食品包装用成形品。
【請求項２】
（Ａ）スチレン系樹脂100重量部、（Ｂ）コバルト−クロム−鉄複合酸化物0.001〜0.50重量部、（Ｃ）酸化チタン1〜20重量部、（Ｄ）弁柄0.001〜0.05重量部、群青0.001〜0.05重量部及び／又は焼成イエロ−0.001〜0.05重量部、
以上（Ａ）〜（Ｄ）成分を混練配合してなる組成物を使用し、成形することを特徴とする食品包装用成形品。
【発明の詳細な説明】
【０００１】
【産業上の利用分野】
本発明は、包装材料、特に牛乳、ヨ−グルト等の不飽和脂肪酸を含有する食品の包装に適した食品包装用成形品に関するものである。
【０００２】
【従来の技術】
従来より各種食品の包装容器として、耐衝撃性に優れたスチレン系樹脂が容器として製造されている。
この際に使用する容器は、成形品の美的感覚のみならず、充填（包装）された食品が、品質低下を来さぬように保存できる容器が必要である。
しかし、食品の種類によっては、容器内部に存在する酸素によって、食品が酸化され易く、この傾向は、更に太陽光、ことに紫外線の存在によって、特に影響を受け易くなる。
このため、汎用の透明タイプのスチレン系樹脂を使用し成形したシ−トや容器に食品を充填してアルミ箔や合成樹脂フイルムで密封する方法では、紫外線が容器内部に透過するために、容器内部に存在する酸素によって食品が腐敗する事故が、しばしば発生している。
【０００３】
これは、屋外に出さない食品包装物でも、ショウインドウの蛍光灯から発生する紫外線に曝される場合にも、太陽光下と同様に食品の変質を防ぐための安全対策が必要である。
特に、牛乳やヨ−グルトなど不飽和脂肪酸を含有する食品は、紫外線により変質を受け易く、容器に詰めた食品の変質を如何に防止するかが、包装材料として重要な課題となっている。
しかし、従来の一般的な紫外線遮蔽対策としては、アルミ箔のような不透明物質で光を遮蔽する方法や、隠蔽力の高い塗料を全面に印刷して完全に光を遮断する方法で食品充填容器が製造されている。
また、有機紫外線吸収剤を添加した透明樹脂シートを用いる方法も検討されているが、多くの有機紫外線吸収剤は有毒であり使用することは好ましくない。
【０００４】
そこで近年、太陽光線、特に紫外線を遮蔽する顔料であるカーボンブラックを少量樹脂に配合し成形した包装材料が商品化されている。
しかし、カーボンブラック顔料は、樹脂との混練の際に大気中への飛散が酷く、作業環境低下の要因となるので好ましくない。また、本発明に使用する着色剤としてマスターバッチの状態で長期間保存すると湿気を吸収し易い傾向がある。
【０００５】
【本発明が解決しようとする課題】
本発明は、樹脂と混練した際にカーボンブラック顔料の様な飛散がなく、顔料分散性にも富んだ成形品の製造が容易で生産コストが安く、紫外線遮蔽性効果に優れたシートや容器などの食品包装用成形品の提供を目的とするものである。
【０００６】
【課題を解決するための手段】
そこで本発明者らは、（Ａ）スチレン系樹脂100重量部、（Ｂ）コバルト−クロム−鉄複合酸化物0.001〜0.50重量部、（Ｃ）酸化チタン1〜20重量部、
以上（Ａ）〜（Ｃ）成分を混練配合してなる組成物を使用し、成形することを特徴とする食品包装用成形品を開発したのである。
本発明での食品包装用成形品とは、上記の成分を混合して得られる組成物をシート状に成形したもの、及びこれを材料として真空成形、圧空成形などした容器類、例えば蓋材や容器等を意味する。
本発明で使用するスチレン系樹脂としては、汎用性のスチレン樹脂を使用しても好いが、シートや容器等包装材料として成形した場合に、耐衝撃性にすぐれた樹脂の使用量を多くすると得られる成形品の耐衝撃性が大きくなるので好ましい。この樹脂としてハイインパクト・ポリスチレン、スチレン−ブタジエングラフト共重合体樹脂、スチレン−メチルメタアクリル−ブタジエン共重合体等スチレンを主成分とする樹脂が挙げられる。
【０００７】
焼成ブラックには、複合酸化物系の顔料であり銅−クロム系（Pigment Black 28）、銅−鉄−マンガン系（Pigment Black 26）、コバルト−クロム−鉄複合酸化物（Pigment Black 27）等が挙げられる。
特に焼成ブラックとしては、本発明で使用するコバルト−クロム−鉄複合酸化物（Pigment Black 27）が分散性と、紫外線の遮蔽に優れるので好ましい。
本発明でのコバルト−クロム−鉄複合酸化物の使用量は、0.001〜0.50重量部である。0.001重量部より少ないと太陽光線の透過が多く紫外線照射も多くなり好ましくない、また、0.5重量部より多いとシート及び容器の外観が、黒色の感じが強くなり外観状好ましくない。
【０００８】
本発明で使用する酸化チタンは、アナタ−ゼ型、ルチル型のいずれのタイプでも良く、粒径、粒度分布等、特に限定されるものではない。
本発明での酸化チタンの使用量は、1〜20重量部である。1重量部より少ないと併用するコバルト−クロム−鉄複合酸化物の使用量にもよるが得られる成形品の外観が黒色ぽっくなり好ましくない、また20重量部以上配合すると成形品の機械的物性を低下し好ましくない。
尚、本発明では、スチレン系樹脂に顔料成分としてコバルト−クロム−鉄複合酸化物に酸化チタンを配合するほかに、更に弁柄、群青及び／又は焼成イエローを追加し成形することにより、本発明の食品包装用成形品としての美麗的感覚が向上するばかりでなく、食品の長期保存に耐える成形品を提供するものである。
【０００９】
この際に使用する（Ｄ）弁柄は0.001〜0.05重量部、群青は0.001〜0.05重量部及び／又は焼成イエロ−は0.001〜0.05重量部を、
（Ａ）〜（Ｃ）成分を混練する際に、同時に混練配合して、食品包装用成形品を成形するれば良い。
焼成イエローは、複合酸化物系の顔料でありチタン−バリウム−ニッケル系（Pigment Yellow 157）、チタン−錫−ニッケル系（Pigment yellow 53）、チタン−錫−クロム（Pigment Brown 24）等が挙げられる。
特に本発明で使用すると焼成イエロ−としては、チタン−錫−クロム（Pigment Brown 24）が好ましい。
【００１０】
また、本発明で用いられる組成物は、他の熱可塑性樹脂と積層して使用しても良い。
本発明の食品包装用成形品の製造には、従来より行われている方法で行えばよく、例えば、各種成分（Ａ）、（Ｂ）、（Ｃ）及び（Ｄ）の混合には、各種混合機で溶融混練には押出機を使用しペレット化し、またシート（フイルム）を作成し、食品包装用成形品の成形には真空成形機を使用して製造する。
本発明に用いる他の添加剤、例えば分散剤、無機・有機顔料、充填剤、安定剤、帯電防止剤等を混入しても、本発明の効果を損なわない程度で任意に加え、配合しても良い。
次に本発明の実施例及び比較例を述べる。
【００１１】
【実施例】
実施例１
MI値6.5ｇ／10分［JIS−K7210、以下同じ］のポリスチレン樹脂（出光石油化学株式会社製商品：MS15）10重量部に、コバルト−クロム−鉄複合酸化物（Pigment Black 27）0.2重量部、酸化チタン10重量部、及び分散剤としてステアリン酸亜鉛を加え、ヘンシェルミキサーにて十分に混合後、２軸押出機を用いて200℃で溶融・混練し、押出しペレット化して、マスターバッチを得た。
このマスターバッチ2重量部とMI値2.5ｇ／10分の耐衝撃性ポリスチレン樹脂（出光石油化学株式会社製商品：ET60）20重量部とを押出機で混合した後、シートを作成した。
このシートを使用し、真空成形機を使用して、本発明の食品包装用成形品であるコーヒー用クリーム容器を作成した。
【００１２】
実施例２
MI値9ｇ／10分のポリスチレン樹脂（出光石油化学株式会社製商品：MF20）10重量部、コバルト−クロム−鉄複合酸化物（Pigment Black 27）0.3重量部、酸化チタン12重量部、弁柄0.02重量部、群青0.02重量部、焼成イエロー（Pigment Brown 24）0.02重量部、及び分散剤としてステアリン酸亜鉛を加え、ヘンシェルミキサーにて十分に混合後、２軸押出機を用いて200℃で溶融・混練し、押出しペレット化して、マスターバッチを得た。
このマスターバッチ2重量部とMI値2.5ｇ／10分の耐衝撃性ポリスチレン樹脂（出光石油化学株式会社製商品：ET60）20重量部とを押出機で混合した後、シートを作成した。
このシートを使用し、真空成形機を使用して、本発明の食品包装用成形品であるコーヒー用クリーム容器を作成した。
【００１３】
実施例３
実施例１において、コバルト−クロム−鉄複合酸化物（Pigment Black 27）0.1重量部とコバルト−鉄−マンガン系複合酸化物（Pigment Black 26）0.1重量部の混合物にかえる以外は実施例１と同じである。
実施例４
MI値2.5ｇ／10分の耐衝撃性ポリスチレン樹脂（出光石油化学株式会社製商品：ET60）100重量部に対し、コバルト−クロム−鉄複合酸化物（Pigment Black 27）0.01重量部、酸化チタン10重量部、及び分散剤としてステアリン酸亜鉛を加え、ヘンシェルミキサーにて十分に混合後、２軸押出機を用いて200℃で溶融・混練し、押出しペレット化して、カラーコンパウンドを得た。
該カラーコンパウンドを使用し押出機でシートを作成した後、このシートを使用し、真空成形機により、本発明の食品包装用成形品であるコーヒー用クリーム容器を作成した。
【００１４】
実施例５
MI値9ｇ／10分のポリスチレン樹脂（出光石油化学株式会社製商品：NF20）10重量部に、コバルト−クロム−鉄複合酸化物（Pigment Black 27）0.1重量部、アニリンブラック（東京色材(株)製品：No.2 スーパーブラック）0.1重量部、酸化チタン12重量部、及び分散剤としてステアリン酸亜鉛を加え、ヘンシェルミキサーにて十分に混合後、２軸押出機を用いて200℃で溶融・混練し、押出しペレット化して、マスターバッチを得た。
このマスターバッチ2重量部とMI値2.5ｇ／10分の耐衝撃性ポリスチレン樹脂（出光石油化学株式会社製商品：ET60）20重量部とを押出機で混合した後、シートを作成した。
このシートを使用し、真空成形機を使用して、本発明の食品包装用成形品であるコーヒー用クリーム容器を作成した。
【００１５】
比較例１
実施例１でのコバルト−クロム−鉄複合酸化物（Pigment Black 27）使用量を0.8重量部とする以外は、実施例１と同じである。
比較例２
実施例１でのコバルト−クロム−鉄複合酸化物（Pigment Black 27）使用量を0.0002重量部とする以外は、実施例１と同じである。
比較例３
実施例１での酸化チタンの使用量を0.1重量部とする以外は、実施例１と同じである。
【００１６】
比較例４
実施例２でのコバルト−クロム−鉄複合酸化物（Pigment Black 27）使用量を0.8重量部とする以外は、実施例２と同じである。
比較例５
実施例２でのコバルト−クロム−鉄複合酸化物（Pigment Black 27）使用量を0.0002重量部とする以外は、実施例２と同じである。
比較例６
実施例２での酸化チタンの使用量を0.1重量部とする以外は、実施例２と同じである。
【００１７】
以上、実施例１〜５及び比較例１〜６で得られたシートについて、下記の基準で外観と顔料分散性について、目視により（ａ）と（ｂ）により判定して、その測定結果を表１に記載した。
（ａ）顔料分散性
○………グリットは全くなし、    ×………グリットが見られる。
（ｂ）遮光性
測定室を暗室にして、サンプルの透過光の状態を測定した。
○………白色で商品価値あり、  ×………黒色っぽく商品価値が低下。
【００１８】
【発明の効果】
本発明の食品包装用成形品は、その製造において各種原料を混合し成形する際にカーボンブラックの様な粉塵が舞い上がる心配もなく、極めて良好な作業環境での製造が可能であり、しかも、顔料分散性に優れた製造コストの低い樹脂組成物を使用する食品包装用成形品を提供するものである。
本発明の焼成ブラック配合の食品包装用成形品は、太陽光や、蛍光灯から発生する紫外線をほぼ完全に遮断する。
このため、牛乳、ヨ−グルト、コーヒー用クリームなどの不飽和脂肪酸を含有する食品の保存用容器として使用した場合にも、該食品が品質変化せず長い間の保存に十分に効果を発揮するものである。
【００１９】
【表１】
0003646143.tif 000002